(57)【要約】【課題】ＦＺ法による単結晶の製造方法においてコーン工程中の浮遊帯域長さを所定長さ以下に制御することで溶融ムラによるとげ状の未溶融シリコンの発生を抑制し、有転位化率を低下させることができる単結晶の製造方法を提供する。【解決手段】  原料結晶棒を誘導加熱コイルで加熱して浮遊帯域を形成し、浮遊帯域を下方から上方に向けて移動させることで単結晶棒を浮遊帯域の下方に育成するＦＺ法による単結晶の製造方法であって、単結晶棒を所望の直径まで拡げながら成長させるコーン工程において、浮遊帯域の上方に位置する原料結晶棒の周囲に設置した原料棒加熱用補助ヒーターの出力を制御することで、コーン工程の完了時の浮遊帯域の長さを、育成する単結晶の目標直径の８０％における浮遊帯域の長さの１１０％以下となるように単結晶棒を成長させることを特徴とする単結晶の製造方法。【選択図】  図１
2018199585.tif 000002
【特許請求の範囲】
【請求項１】
原料結晶棒を誘導加熱コイルで加熱して浮遊帯域を形成し、前記浮遊帯域を下方から上方に向けて移動させることで単結晶棒を前記浮遊帯域の下方に育成するＦＺ法による単結晶の製造方法であって、
前記単結晶棒を所望の直径まで拡げながら成長させるコーン工程において、
前記浮遊帯域の上方に位置する前記原料結晶棒の周囲に設置した原料棒加熱用補助ヒーターの出力を制御することで、前記コーン工程の完了時の前記浮遊帯域の長さを、育成する単結晶の目標直径の８０％における前記浮遊帯域の長さの１１０％以下となるように前記単結晶棒を成長させることを特徴とする単結晶の製造方法。
【請求項２】
前記原料棒加熱用補助ヒーターとして、ハロゲンランプヒーターを用いることを特徴とする請求項１に記載の単結晶の製造方法。
【請求項３】
前記原料棒加熱用補助ヒーターの最大出力を、前記原料棒加熱用補助ヒーター無しで前記単結晶棒を成長させた場合のチャンバー及びチャンバー内の治具に流れている冷却水の除熱量相当とすることを特徴とする請求項１又は請求項２に記載の単結晶の製造方法。
【発明の詳細な説明】
【技術分野】
【０００１】
本発明は、単結晶の製造方法に関する。
【背景技術】
【０００２】
シリコン単結晶などの半導体単結晶は、ＦＺ法（フローティングゾーン法または浮遊溶融帯域法）などの方法によって育成される。ＦＺ法では、原料結晶棒を誘導加熱コイルで加熱溶融して浮遊帯域を形成し、誘導加熱コイルに対して上側の原料結晶棒及び下側の単結晶棒を相対的に下降させ、浮遊帯域を移動させることで単結晶棒を育成する（例えば、特許文献１参照）。
【０００３】
ＦＺ法による単結晶の製造について、図２を参照してより具体的に説明する。図２は、ＦＺ法による一般的な単結晶製造装置１０１の一例を示す概略図である。まず、原料結晶棒１０２を、チャンバー１１２内に設置された上軸１０４の上部保持治具１０５に保持する。一方、直径の小さい単結晶の種（種結晶）１０９を、原料結晶棒１０２の下方に位置する下軸１０６の下部保持治具１０７に保持する。
【０００４】
次に、高周波発振機を具備する誘導加熱コイル１０８により原料結晶棒１０２を溶融して、種結晶１０９に融着させる。その後、種絞りにより絞り部１１０を形成して無転位化する。そして、上軸１０４と下軸１０６を回転させながら原料結晶棒１０２と単結晶棒１０３を下降させることで浮遊帯域（溶融帯あるいはメルトともいう）１１１を原料結晶棒１０２と単結晶棒１０３の間に形成し、該浮遊帯域１１１を原料結晶棒１０２の上端まで移動させてゾーニングし、単結晶棒１０３を成長させる。
【０００５】
また、ＦＺ法では、単結晶棒を所望の直径まで拡げながら成長させるコーン工程、コーン形成後、単結晶棒を一定直径に制御して成長させる直胴工程を経て、単結晶製造が行われる。このとき、単結晶側の浮遊帯域長さ１４０と、単結晶直径１４１と、単結晶側の浮遊帯域直径１４２を検出し、これらの検出値を用いて単結晶製造を自動制御している。なお、この単結晶成長は、不活性ガス雰囲気中で行われ、また、Ｎ型ＦＺ単結晶またはＰ型ＦＺ単結晶を製造する場合には、ドープノズル（不図示）により、製造する導電型、抵抗率に応じた量の不活性ガスベースのＰＨ３又はＢ２Ｈ６を流す。
【０００６】
また、上記誘導加熱コイル１０８としては、銅又は銀、あるいはそれらの複合材料からなり、内部に冷却用の水を流通させたものが一般的に用いられている。
【先行技術文献】
【特許文献】
【０００７】
【特許文献１】特開２０１６−１４１６１２号公報
【発明の概要】
【発明が解決しようとする課題】
【０００８】
ところで、コーン工程においては、所望量の原料を溶融させるために、原料結晶棒１０２の直径と単結晶棒１０３の直径方向の断面積比で計算された原料下降速度で、原料結晶棒１０２と単結晶棒１０３を下降させている。加えて、溶融原料を速やかに単結晶側へ供給させるために、コーン部の拡径に合わせて誘導加熱コイル１０８のパワーを増加させながら単結晶棒１０３を拡径していく。そうすると、浮遊帯域長さ１４０が長くなり、かつ、特に浮遊帯域直径１４２が細くなってしまう。浮遊帯域直径１４２が細くなると、誘導加熱コイル１０８と浮遊帯域１１１との距離が大きくなり、磁界における電気的結合が弱くなることで、浮遊帯域直径部における溶融ムラが発生する。溶融ムラが生じた場合、未溶融原料（例えば、原料がシリコンの場合、とげ状の未溶融シリコン）が浮遊帯域１１１に発生し、それが単結晶固液界面に付着することで有転位化する問題があった。
【０００９】
また、これに対して、浮遊帯域１１１の直径が細くならないように、誘導加熱コイル１０８のパワーを大きくしないように制御して単結晶製造すると、溶融原料の供給が遅くなってしまい、コーン成長速度が遅くなるという問題が生じる。また、直径が８インチ（約２００ｍｍ）の大直径の単結晶を成長させる場合には、原料結晶棒１０２の直径が単結晶棒１０３の直径より特に細くなることから、原料下降速度が速くなり、誘導加熱コイル１０８のパワーを上げずに単結晶棒１０３を成長させようとすると、原料溶融が追い付かず、原料結晶棒１０２の外周部が誘導加熱コイル１０８と衝突したり、アーク放電が発生したりしてしまうという問題があった。
【００１０】
本発明は前述のような問題に鑑みてなされたもので、ＦＺ法による単結晶の製造方法においてコーン工程中の浮遊帯域長さを所定長さ以下に制御することで原料の溶融ムラによる未溶融原料の発生を抑制し、有転位化率を低下させることができる単結晶の製造方法を提供することを目的とする。
【課題を解決するための手段】
【００１１】
上記目的を達成するために、本発明は、原料結晶棒を誘導加熱コイルで加熱して浮遊帯域を形成し、前記浮遊帯域を下方から上方に向けて移動させることで単結晶棒を前記浮遊帯域の下方に育成するＦＺ法による単結晶の製造方法であって、前記単結晶棒を所望の直径まで拡げながら成長させるコーン工程において、前記浮遊帯域の上方に位置する前記原料結晶棒の周囲に設置した原料棒加熱用補助ヒーターの出力を制御することで、前記コーン工程の完了時の前記浮遊帯域の長さを、育成する単結晶の目標直径の８０％における前記浮遊帯域の長さの１１０％以下となるように前記単結晶棒を成長させることを特徴とする単結晶の製造方法を提供する。
【００１２】
このような単結晶の製造方法であれば浮遊帯域の直径が細くなることもなく、原料の溶融ムラによる未溶融原料の発生を抑制し、単結晶の有転位化率を低下させることができる。また、原料棒加熱用補助ヒーターによる補助加熱によって、単結晶の拡径に必要な原料溶融量を十分に確保できるため、コーン成長速度の低下を抑制でき、原料結晶棒と誘導加熱コイルとの衝突も防止でき、アーク放電の発生も防止できる。
【００１３】
このとき、前記原料棒加熱用補助ヒーターとして、ハロゲンランプヒーターを用いることが好ましい。
【００１４】
このように原料棒加熱用補助ヒーターとしてハロゲンランプヒーターを用いれば、容易にコーン工程における浮遊帯域の長さを上記の長さ以下とするのに必要な出力を得ることができる。
【００１５】
また、前記原料棒加熱用補助ヒーターの最大出力を、前記原料棒加熱用補助ヒーター無しで前記単結晶棒を成長させた場合のチャンバー及びチャンバー内の治具に流れている冷却水の除熱量相当とすることが好ましい。
【００１６】
このような最大出力の原料棒加熱用補助ヒーターを用いれば、確実にコーン工程における前記浮遊帯域の長さを上記の長さ以下とするのに必要な出力を得ることができる。
【発明の効果】
【００１７】
本発明の単結晶の製造方法であれば、ＦＺ法による単結晶の製造方法においてコーン工程中の浮遊帯域長さを所定長さ以下に制御することで溶融ムラによる未溶融原料の発生を抑制し、有転位化率を低下させることができる。
【図面の簡単な説明】
【００１８】
【図１】本発明の単結晶の製造方法に用いることができるＦＺ法による単結晶製造装置の一例を示した概略図である。
【図２】ＦＺ法による一般的な単結晶製造装置の一例を示した概略図である。
【発明を実施するための形態】
【００１９】
以下、本発明について実施の形態を説明するが、本発明はこれに限定されるものではない。
【００２０】
上記のように、従来では、誘導加熱コイルのパワーを増加させながら単結晶棒を拡径していく際に、単結晶に転位が生じることが有った。本発明者らは、このような転位が発生するのは、誘導加熱コイルのパワーの増加に伴い、浮遊帯域直径が細くなってしまい、誘導加熱コイルと浮遊帯域との距離が大きくなり、これによって溶融ムラが生じることで、未溶融シリコンが浮遊帯域に発生し、それが単結晶固液界面に付着することが一因であることを知見した。
【００２１】
そこで、本発明者らはこのような問題を解決すべく鋭意検討を重ねた結果、原料棒加熱用補助ヒーターの出力を制御することで、コーン工程の完了時の浮遊帯域の長さを、育成する単結晶の目標直径の８０％における浮遊帯域の長さの１１０％以下となるように制御することで、有転位化の発生を抑制できることに想到し、本発明を完成させた。
【００２２】
以下、本発明の実施形態について図１を参照して説明するが、本発明はこれに限定されるものではない。
【００２３】
［単結晶製造装置］
ＦＺ法による単結晶製造装置１は、原料結晶棒２を収容するチャンバー１２と、原料結晶棒２を保持する上部保持治具５と、上部保持治具５を軸周りに回転させる上軸４を具備する。さらに、単結晶製造装置１は、原料結晶棒２の下方に位置する種結晶９を保持する下部保持治具７と、下部保持治具７を軸周りに回転させる下軸６を具備する。
【００２４】
また、単結晶製造装置１は、原料結晶棒２を溶融して浮遊帯域１１を形成する熱源となる誘導加熱コイル８と、浮遊帯域１１の上方に位置する原料結晶棒２の周囲に設置した原料棒加熱用補助ヒーター１３を具備する。誘導加熱コイル８は、高周波発振機によって高周波を発生させて原料結晶棒２を加熱、溶融する。原料棒加熱用補助ヒーター１３は電力供給器１４から電力を供給されており、このような原料棒加熱用補助ヒーター１３及び電力供給器１４は、特許文献１に記載のものと同様とすることができる。
【００２５】
また、単結晶製造装置１は、浮遊帯域１１の長さ、単結晶３の直径、及び浮遊帯域１１の直径を測定する検出手段を有している。検出手段は、例えば、単結晶側の浮遊帯域長さ４０と、単結晶直径４１と、単結晶側の浮遊帯域直径４２を検出し、単結晶製造装置１は、これらの検出値を用いて単結晶製造を自動制御することができる。なお、単結晶成長時には、チャンバー１２内に不活性ガスが満たされる。また、Ｎ型のＦＺ単結晶またはＰ型のＦＺ単結晶を製造する場合には、ドープノズル（不図示）により、製造する導電型、抵抗率に応じた量の不活性ガスベースのＰＨ３又はＢ２Ｈ６を流すことができる。
【００２６】
［単結晶の製造方法］
続いて、本発明の単結晶の製造方法について説明する。まず、原料結晶棒２の溶融を開始する部分をコーン形状に加工し、加工歪みを除去するために表面のエッチングを行う。
【００２７】
次に、単結晶製造装置１のチャンバー１２内に原料結晶棒２を収容し、チャンバー１２内に設置された上軸４の上部保持治具５にネジ等で固定する。一方、下軸６の下部保持治具７には種結晶９を取り付ける。また、原料棒加熱用補助ヒーター１３を原料結晶棒２に通して設置しておく。
【００２８】
次に、原料結晶棒２の下端をカーボンリング（不図示）で予備加熱する。その後、チャンバー１２に不活性ガスを供給し、加圧の状態とする。そして、原料結晶棒２を誘導加熱コイル８で加熱溶融した後、原料結晶棒２のコーン形状に加工した部分の先端を種結晶９に融着させ、絞り部１０により無転位化する。
【００２９】
次に、上軸４と下軸６を回転させながら原料結晶棒２と単結晶棒３を、例えば、１〜５ｍｍ／ｍｉｎの速度で下降させることで浮遊帯域１１を原料結晶棒２の上端まで移動させてゾーニングし、単結晶棒３を成長させるが、この単結晶棒３の成長工程では、単結晶棒３を所望の単結晶直径まで拡げながら成長させるコーン工程と、コーン工程後に一定直径で制御して単結晶棒３を成長させる直胴工程を行う。このとき、誘導加熱コイル８の下端から単結晶との界面までの浮遊帯域長さ(単結晶側)４０、単結晶直径４１、誘導加熱コイル８の下端と水平な位置の浮遊帯域直径（単結晶側）４２を検出して、自動制御により単結晶の育成を行うことができる。
【００３０】
本発明では、上記コーン工程において、原料棒加熱用補助ヒーター１３による補助加熱を行う。このとき、誘導加熱コイル８の上面から原料棒加熱用補助ヒーター１３の下端までの距離は可能な限り近いほうが好ましい。この距離が近いことで、原料棒加熱用補助ヒーター１３からの加熱の効果が大きくなる傾向がある。
【００３１】
また、原料棒加熱用補助ヒーター１３への電力は、チャンバー外に設置した電力供給器１４（調整器）から供給できる。また、原料棒加熱用補助ヒーター１３による溶融シリコンの供給を円滑にさせるためには、可能な限り最大出力が高いほうが良い。例えば、予め、原料棒加熱用補助ヒーター１３無しで単結晶棒３を成長させた場合の、チャンバー１２及びチャンバー１２内の治具（例えば、誘導加熱コイル８や上部保持治具５や下部保持治具７など）に流れている冷却水の除熱量を計算しておき、該除熱量相当を最大出力とした原料棒加熱用補助ヒーター１３を用いることが好ましい。それにより、原料溶融を促進させるための熱量を十分に得ることができる。
【００３２】
コーン工程中は、原料棒加熱用補助ヒーター１３の出力を制御し、単結晶側への溶融原料を適切な量で供給しながら、単結晶側の浮遊帯域長さを所定の長さに維持させて単結晶棒３の育成を行う。
【００３３】
このとき、本発明では、原料棒加熱用補助ヒーター１３の出力を制御することで、コーン工程の完了時の浮遊帯域１１の長さを、育成する単結晶の目標直径の８０％における浮遊帯域１１の長さの１１０％以下となるように単結晶棒３を成長させる。また、下限値は９０％とすることができる。９０％以上とすることで誘導加熱コイル８と原料結晶棒２の衝突を防止することができる。このようにすることで、未溶融の原料結晶の発生を抑制し、有転位化率を低下させることができる。また、原料結晶棒２の直径が単結晶の直径より細いような場合でも、原料棒加熱用補助ヒーター１３により加熱されていることで原料結晶棒２の溶融が促進されているため、原料側の浮遊帯域長さが短くなることがない。従って、原料結晶棒２の外周部と誘導加熱コイル８とが衝突したり、アーク放電が発生したりすることが無い。
【００３４】
また、原料結晶棒２側の浮遊帯域長さが短くなり過ぎることで、誘導加熱コイル８と原料結晶棒２が衝突することがないように、原料結晶棒２側の浮遊帯域長さを一定以上とすることが好ましい。そのためには、例えば、コーン工程で単結晶棒３の直径を太らせていく過程で、溶融原料供給に遅延無きように（即ち、大きな偏差(狙いの直径とその時の実直径の差)が生じないように）、原料棒加熱用補助ヒーター１３の出力を上げていけばよい。これにより、コーンを拡大していくための誘導加熱コイル８へのパワーの投入が非常に小さくなり、また、浮遊帯域の長さが伸びていくことなく、かつ、浮遊帯域の直径を細くさせることなく単結晶を製造することができる。また、原料結晶棒２の直径が太いほど、誘導加熱コイル８へのパワーの削減率が大きくなる傾向である。
【００３５】
以上のように、コーン工程で単結晶棒３を目標直径まで拡径した後に、直胴工程で単結晶棒３の直径を目標直径に保ったまま単結晶棒を育成する。
【００３６】
また、Ｎ型ＦＺ単結晶またはＰ型ＦＺ単結晶を製造する場合には、ドープノズルにより、製造する導電型、抵抗率に応じた量の不活性ガスベースのＰＨ３又はＢ２Ｈ６を流すことができる。
【００３７】
また、原料結晶棒２を育成する際に回転中心となる上軸４と、単結晶化の際に育成単結晶棒３の回転中心となる下軸６をずらして（偏芯させて）、単結晶棒３を育成することが好ましい。このように両中心軸をずらすことにより単結晶化の際に溶融部を撹拌させ、製造する単結晶の品質を均一化させることができる。偏芯量は単結晶の直径に応じて設定すればよい。
【００３８】
以上のようにして、ＦＺ法によって単結晶を製造することができる。
【実施例】
【００３９】
以下、本発明の実施例及び比較例を示して本発明をより具体的に説明するが、本発明はこれら実施例に限定されるものではない。
【００４０】
（実施例１、２）
図１に示すような原料棒加熱用補助ヒーター１３を有する単結晶製造装置１を用いて、ＦＺ法によって単結晶を製造した。原料結晶棒２としては、抵抗率が１０００Ω・ｃｍ以上の直径１５０ｍｍのＣＺシリコン単結晶インゴット（チョクラルスキー法によって製造したシリコン単結晶インゴット）を用いた。
【００４１】
実施例１では、コーン工程の完了時の浮遊帯域の長さを、育成する単結晶の目標直径の８０％における浮遊帯域の長さの１００％、実施例２ではコーン工程の完了時の浮遊帯域の長さを、育成する単結晶の目標直径の８０％における浮遊帯域の長さの１１０％として、直径１５０ｍｍのＦＺシリコン単結晶を製造した。
【００４２】
（比較例１、２）
比較例１では、実施例１と同様の単結晶製造装置１を用いて、コーン工程の完了時の浮遊帯域の長さを、育成する単結晶の目標直径の８０％における浮遊帯域の長さの１２０％、比較例２ではコーン工程の完了時の浮遊帯域の長さを、育成する単結晶の目標直径の８０％における浮遊帯域の長さの１３０％としたこと以外、実施例１、２と同様に、直径１５０ｍｍのＦＺシリコン単結晶を製造した。
【００４３】
表１に、実施例１、２、及び比較例１、２における結果をまとめたもの示す。
【００４４】
【表１】
2018199585.tif 000003
【００４５】
表１に示す通り、実施例１、２のように、コーン工程完了時の浮遊帯域の長さを目標直径の８０％における浮遊帯域の長さの１１０％以下となるように成長させることで、浮遊帯域直径をより大きく保つことができ、有転位化率を低下させることができた。一方、比較例１、２のように、コーン工程完了時の浮遊帯域の長さを目標直径の８０％における浮遊帯域の長さの１１０％より大きくした場合、コーン工程完了時の浮遊帯域の直径が小さくなり、実施例１、２に比べて有転位化率は増加した。
【００４６】
（比較例３）
比較例３では、原料棒加熱用補助ヒーターを具備していない図２の単結晶製造装置１０１を用いて、直径６インチ（約１５０ｍｍ）のシリコン単結晶をＦＺ法により製造した。また、原料結晶棒１０２として、抵抗率が１０００Ω・ｃｍ以上の直径１５０ｍｍのＣＺシリコン単結晶インゴットを用いた。
【００４７】
（実施例３）
実施例３では、原料棒加熱用補助ヒーター１３を有する図１の単結晶製造装置１を用いて、コーン工程の完了時の浮遊帯域の長さを、育成する単結晶の目標直径の８０％における浮遊帯域の長さの１１０％以下となるように、ＦＺ法によって直径６インチ（約１５０ｍｍ）のシリコン単結晶を製造した。原料結晶棒２としては、抵抗率が１０００Ω・ｃｍ以上の直径１５０ｍｍのＣＺシリコン単結晶インゴット（チョクラルスキー法によって製造したシリコン単結晶インゴット）を用いた。
【００４８】
ここでは、比較例３の単結晶製造装置から計算した原料棒加熱用補助ヒーター無しのチャンバー及びチャンバー内の治具の冷却水の除熱量の総量を参考にし、原料棒加熱用補助ヒーター１３の最大出力は２０ｋＷとした。この最大出力範囲で出力をコントロールし、単結晶を製造した。また、誘導加熱コイル８上面から、原料棒加熱用補助ヒーター１３の下端までの距離は１０ｍｍとした。
【００４９】
コーン工程においては、予め加工して形成しておいた原料結晶棒の溶融を開始する部分のコーン形状が消費されたタイミングより、原料棒加熱用補助ヒーター１３にて加熱を行い始めた。コーン工程で単結晶直径を太らせていく過程で、溶融原料供給に遅延無きように（即ち、大きな偏差(狙いの直径とその時の実直径の差)が生じないように）、原料棒加熱用補助ヒーター１３の出力を上げていった。結果として、コーン工程完了時には原料棒加熱用補助ヒーター１３には１０ｋＷの電力を印加していた。この時の誘導加熱コイル８のパワーは原料棒加熱補助ヒーターを使用しない場合より１７．３％減少した。
【００５０】
上記のような、比較例３と実施例３の比較結果を下記に示す。
【００５１】
（浮遊帯域長さ）
コーン工程における、単結晶直径が１２０ｍｍ（目標直径の８０％）時点とコーン工程完了時の浮遊帯域長さは、単結晶直径が１２０ｍｍ時点を基準としたとき、比較例３では浮遊帯域長さの比が１．２５（１２５％）であり、実施例３では１．０３（１０３％）となり、実施例３では浮遊帯域長さを大きくすることなく単結晶を製造できた。
【００５２】
（浮遊帯域直径）
コーン工程における、単結晶直径が１２０ｍｍ（目標直径の８０％）時点とコーン工程完了時の浮遊帯域直径の比は、単結晶直径が１２０ｍｍ時点を基準としたとき、比較例３では浮遊帯域直径の比は０．８５であり、実施例３では浮遊帯域直径の比が０．９８となり、実施例３では浮遊帯域直径を大きく維持したまま単結晶を製造できた。
【００５３】
また、上記のような実施例３では、誘導加熱コイルの出力を必要以上に上げずに、原料棒加熱用補助ヒーター１３の制御によって、浮遊帯域直径を上記のように制御したため、溶融ムラによるとげ状の未溶融シリコンの発生が無く、有転位化率を減少させることができた。
【００５４】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００５５】
１…単結晶製造装置、  ２…原料結晶棒、  ３…単結晶棒、
４…上軸、  ５…上部保持治具、  ６…下軸、
７…下部保持治具、  ８…誘導加熱コイル、  ９…種結晶、
１０…絞り部、  １１…浮遊帯域、  １２…チャンバー、
１３…原料棒加熱用補助ヒーター、  １４…電力供給器、
４０…浮遊帯域長さ(単結晶側)、４１…単結晶直径、
４２…浮遊帯域直径（単結晶側）、
１０１…一般的な単結晶製造装置、  １０２…原料結晶棒、  １０３…単結晶棒、
１０４…上軸、  １０５…上部保持治具、  １０６…下軸、
１０７…下部保持治具、  １０８…誘導加熱コイル、  １０９…種結晶、
１１０…絞り部、  １１１…浮遊帯域、  １１２…チャンバー、
１４０…浮遊帯域長さ(単結晶側)、１４１…単結晶直径、
１４２…浮遊帯域直径（単結晶側）。
【図１】
2018199585.tif 000004
【図２】
2018199585.tif 000005